(57)【要約】【課題】  コスト上昇を招くこともなく、比較的簡単な施工で低い接地抵抗が得られる接地体を提供する。【解決手段】  銅製のエキスパンドメタルの少なくとも一端に平板部を設け導線を接続してなる接地体とする。エキスパンドメタルのストランド厚さは１〜３ｍｍ、ストランド幅は１．２〜２．５ｍｍとすることが好ましい。また、エキスパンドメタルのメッシュ寸法を短目寸法ＳＷ（１５〜２０ｍｍ）、長目寸法ＬＷ（３５〜４０ｍｍ）とすることが好ましい。【選択図】図１
2006196365.tif 000002
【特許請求の範囲】
【請求項１】
銅製のエキスパンドメタルの少なくとも一端に平板部を設け、該平板部に導線を接続してなることを特徴とする接地体。
【請求項２】
前記エキスパンドメタルのストランド幅が１．２〜２．５ｍｍであることを特徴とする請求項１に記載の接地体。
【請求項３】
前記エキスパンドメタルのストランド厚さが１〜３ｍｍであることを特徴とする請求項１又は請求項２に記載の接地体。
【請求項４】
前記エキスパンドメタルのメッシュ寸法が短目寸法ＳＷ：（１５〜２０ｍｍ）×長目寸法ＬＷ：（３５〜４０ｍｍ）であることを特徴とする請求項１から請求項３のいずれか１項に記載の接地体。
【請求項５】
前記請求項１から請求項４のいずれか１項に記載の接地体を、地中にほぼ鉛直に埋設することを特徴とする接地体の施工方法。
【請求項６】
前記請求項１から請求項４のいずれか１項に記載の接地体を、地中にほぼ水平に埋設することを特徴とする接地体の施工方法。
【請求項７】
前記接地体の近傍に接地抵抗低減剤を充填して接地体を埋設することを特徴とする請求項５または請求項６に記載の接地体の施工方法。
【発明の詳細な説明】
【技術分野】
【０００１】
本発明は、電気設備のア−ス、避雷針、クリーンルームなどの電気、電波あるいは雷に対する防護装置としての接地体の構造に関するものである。
【背景技術】
【０００２】
従来、例えば大規模電気設備などに設置される避雷針などは、電気抵抗を少なくした状態で接地する目的で、電気抵抗の低い銅製の棒状体や銅板からなる接地体を予め掘削された地層内の挿入孔に挿入し、挿入後接地抵抗を１０Ω以下に下げるためにカーボンを混入した導電性コンクリートや導電性樹脂で該接地体を囲撓して接地施工している（例えば、特許文献１参照。）。
接地は過大な電流を大地に安全に流すための設備であり、重要なのは接地体の材質や形状に起因する電気的特性である。接地体の材質は電気導電率の高い純銅（電気銅）がもっぱら使用されている。形状は棒状、筒状、板状、網状等が多用され、地層との接触面積を増やすために複数の接地体を並列に使用する場合もある。また、地層を数十メートルから１００メートル以上も深く掘削し、そこに上端に絶縁被覆した接地線を接続した長さ５〜２０メートル程度の接地体を埋設して接触面積を増やす努力もなされている。
【０００３】
また、接地電極を必要以上に深く埋設せずに、地表の電位傾度を低く抑えることができる接地体も提案されている（例えば、特許文献２参照。）。この方法は被覆導線の先端の５ｍ部分の絶縁被覆を剥がし、剥き出しになった銅撚線を接地電極とし、絶縁被覆のある部分を接地線として、絶縁被覆の境界部分で接地電極を接地線側へ１８０°折り返えす。この様に形成した接地体を、ほぼ垂直に掘削した掘削孔に挿通した後、この掘削孔を半導体充填物等で埋める。このように構成すると避雷針等から侵入した雷サージ電流は、接地線を介して接地電極の下端に導かれ、この接地電極の中を下端から上端に流れつつ、接地電極の表面から地中に放出される。このため、接地電極の下端から地中に放出される接地電流が大きくなり、上端から地中に放出される接地電流は小さくなって、地表の電位傾度を抑えることができるとされている。
【特許文献１】特開平０５−８２２８４号公報
【特許文献２】特開２００２−２３１３３５号公報
【発明の開示】
【発明が解決しようとする課題】
【０００４】
しかし、地層の固有抵抗は場所によって大きく異なるので、所望の接地抵抗を得るためには掘削作業の難易度も異なり、しばしばコスト上昇を招く結果となる。また、接地抵抗低減剤を使用するとコスト上昇を招く上に、環境にも悪影響を及ぼす結果を招く。その上、棒状や板状の接地体では時間の経過とともに地盤が沈降し、接地体周辺に間隙が生じて低い接地抵抗を維持できなくなることがある。
本発明は、上記事情に鑑み接地体の形状を詳細に検討した結果、コスト上昇を招くこともなく、比較的簡単な施工で低い接地抵抗が得られる方法を見いだしたものである。
【課題を解決するための手段】
【０００５】
本発明は、銅製のエキスパンドメタルの少なくとも一端に平板部を設け、該平板部に導線を接続してなる接地体とした。
本発明においては、前記エキスパンドメタルのストランド幅を１．２〜２．５ｍｍとすることが好ましい。
また、前記エキスパンドメタルのストランド厚さが１〜３ｍｍであることが好ましい。
また、前記エキスパンドメタルのメッシュ寸法は、短目寸法ＳＷ：（１５〜２０ｍｍ）×長目寸法ＬＷ：（３５〜４０ｍｍ）とすることが好ましい。
接地体をこのように構成すれば、低コストでしかも比較的簡単な施工で目標とする低接地抵抗を得ることができる。しかも丈夫で長期間経過しても接地体近傍に隙間を生じることもないので、安定した低接地抵抗を維持することができる。
また、本発明の接地体の施工方法は、上記本発明のいずれか一つの接地体を地中にほぼ鉛直またはほぼ水平に埋設する施工方法とした。
接地体を地中に埋設する際に接地体の近傍に接地抵抗低減剤を充填し埋設しても良い。
【発明の効果】
【０００６】
本発明により期待できる効果は以下のような、
（１）  地層との接触面積が素材として使用する板材に比較して約２倍となり、接地抵抗低減に影響を及ぼす効果面積も、素材として使用する板材に比較して約１０倍となるので、少ない坑の掘削でも低い接地抵抗が得られる、
（２）  土圧変化による土の伸縮に対応できるので、接地体周辺に間隙ができることもなく、長期にわたって低接地抵抗を維持することができる、
（３）  素材に銅を使用しているため、接地抵抗値の経年変化がない、
（４）  接地抵抗低減剤を使用しなくても充分低い接地抵抗値が得られるので、環境に与える悪影響が無い、
（５）  エキスパンドメタルの角部が針状電極となるので、放電効果が大きい、
（６）  形状が網状であるので、柔軟性に富み、地層との接触面積が大きくなるとともに、施工時の利便性がよい、
（７）  他の低接地抵抗低減剤と比較して、施工時に水の使用は必要ない、
（８）  比較的低コストで目標とする接地抵抗が得られる、
等の効果が期待できる。
【発明を実施するための最良の形態】
【０００７】
図１に本発明の接地体の平面図を示す。図に示すように本発明の接地体１は、端部に平板部３を有するエキスパンドメタル２の平板部３にターミナル４を介して導線５を接続したものである。
本発明で使用するエキスパンドメタルとは、金属板に細かい切れ目を交互に入れたものを引っ張り、図２に示すように金網状に広げたものである。図２において一つ一つの金網の目をメッシュ２１と呼ぶ。１つのメッシュ２１の詳細は図３に示す通りであり、１２で示す部分をストランド、１３で示す部分をボンドという。また、ストランド１２の板の厚さを板厚Ｔ、ストランド１２の幅をストランド幅Ｗ、メッシュ２１の長手方向の大きさを長目寸法ＬＷ、短い方向の大きさを短目寸法ＳＷと呼ぶ。
図３のボンド１３，１３を通る線Ａ−Ａ’に沿った断面を図４に示す。ストランド１２及びボンド１３は製造時の拡開工程によって、素材の位相方向と反対側が斜めに立ち上がった緩斜面をなしている。斜めに立ち上がった角部はエッジをなしている。エッジ部は放電効果が大きく、本発明の接地体には多数のエッジ部があるので、効率よく放電することができる。
このようにして、素材が全体として引き伸ばされて、見かけ上の面積が増加して網状になっており、有効接地面積は１０倍以上に増加しているので放電効率が極めて高くなる。
一つのメッシュの２１サイズは、短目寸法ＳＷ、長目寸法ＬＷ及びストランド幅Ｗで表わされる。なお、一般にエキスパンドメタルのストランド幅Ｗはすべてのメッシュについて同一寸法である。
【０００８】
接地体として使用する場合、前記エキスパンドメタルは純銅を使用する。電気抵抗率は１．７μΩ・ｃｍ程度である。
また、前記エキスパンドメタルは素材の厚さＴが１〜３ｍｍ、ストランド幅Ｗは１．２〜２．５ｍｍ、メッシュ寸法は長目寸法ＬＷが３５〜４０ｍｍ、短目寸法ＳＷが１５〜２０ｍｍ程度とするのが好ましい。
このようなエキスパンドメタルを使用すれば、素材を平板のままで使用する場合と比較して、接地面積が約２倍となり、有効面積（見かけの平面積）は素材の１０倍以上となるので、接地抵抗を低くすることが可能となる。また、埋設材料として充分な強度を具備し、メッシュ部分に土壌や導電性コンクリートが充填されるので、施工後時間が経過しても接地体近傍に間隙が生じることが無く、メッシュ部分と土壌との接触が確実に保たれるので、接地抵抗を低く維持することが可能となる。
【０００９】
接地体として使用する端部に平板部を有するエキスパンドメタルを製造するには、公知のエキスパンドメタルの製造方法を使用して、予め平板部と最初のメッシュとの境界部分に抜き穴をあけた素材を用いて製造する。そしてこの素材をメッシュのストランド幅Ｗずつ送りながら、図示省略の上刃を１ストローク毎に長目寸法ＬＷの１／２だけ左右に振って、図示省略の上刃と下刃で素材を剪断しながら切れ目を入れ、これを引っ張って順次メッシュを拡開していく。
【００１０】
次に、上記のようにして製造した端部に平板部を有するエキスパンドメタルを使用した接地体について説明する。
図１に示したように本発明の接地体１は、端部に平板部３を有するエキスパンドメタル２の平板部３にターミナル４を取り付け、このターミナル４に導線５を接続する。これらの接続にはボルト締めを用いても良いが、ろう付けとするのがより好ましい。
接地体の大きさは特に制限はなく、必要な接地抵抗に応じて決めれば良く、例えば幅２００ｍｍ以上で長さ２０ｍ以上とすることも可能である。また、このエキスパンドメタルを使用して、さらに籠状に加工して用いても良い。
【００１１】
次に、本発明の接地体の施工方法について説明する。
本発明の接地体の施工方法は特に変わったものではなく、従来からのあらゆる施工方法が利用できる。
図５に示すように、先ずボーリングによって大地の土壌６にほぼ鉛直に、接地体の幅よりも大きな直径の孔７を掘削する。次に掘削した孔７に本発明の接地体１を挿入する。ついで、接地体１の周囲に掘削した土壌を埋め戻す。この際、炭素粉末等を混入した導電性コンクリート８や半導体充填物を接地体１の近傍に流し込むと、より確実に低い接地抵抗を得ることができる。もちろん導電性コンクリート等に代えて、各種接地抵抗低減剤を使用することも有効である。孔７の上部には掘削した土壌を埋め戻せば施工は完成である。
大地ほぼ鉛直に埋設する施工方法は、必要な土地面積が狭くても良い利点を有する。
あるいは、図６に示すように、大地の土壌６にほぼ水平の溝９を掘削し、その中に本発明の接地体１をほぼ水平にして布設しても良い。
大地ほぼ水平に埋設する施工方法は、広い面積の土地が必要であるが掘削工事が容易な利点がある。
【実施例１】
【００１２】
図１に示す接地体を使用して接地性能を測定した。接地体の各部寸法は、素材とした銅板の厚さＴは１．２ｍｍ、メッシュのストランド幅Ｗを１．４ｍｍ、メッシュの短目寸法ＳＷを１８ｍｍ、長目寸法ＬＷを３６ｍｍとし、接地体全体の大きさは２００ｍｍ×１０．２ｍとした。接地体の有効面積は４．０８ｍ２となった。
地層への埋設は深さ１１ｍの孔を掘削し、接地体を孔底迄挿入して上部を掘削した土で再び埋め戻し、接地抵抗低減剤や水は一切使用しなかった。
【００１３】
メガーで接地抵抗を測定したところ、１．５Ωの低い接地抵抗が得られた。長期間経過後も接地抵抗の変化は認められず、周囲の土壌に対する環境変化も何ら認められなかった。
接地体を掘り起こして目し観察したところ、エキスパンドメタルのどのメッシュも均一にし湿っており、周囲に空洞ができているのは認められなかった。また、エキスパンドメタルに電位差による電食は全く認められなかった。
【実施例２】
【００１４】
図６に示すように、実施例１で使用したのと同じ銅製のエキスパンドメタルを使用して、幅２００ｍｍ、長さ１０ｍの接地体を準備し、これを地表から７５０ｍｍの深さに水平に埋設した。実施例１と同様に接地抵抗を測定したところ、８．３Ωであった。なお、測定時の気温は２８℃、湿度は５８％であった。
［比較例１］
【００１５】
直径１３ｍｍ、長さ１０ｍの純銅製の丸棒の一端に断面積６０ｍｍ２の裸導線を取り付けて接地体とし、これを地表から７５０ｍｍの深さに接地体上端が来るようにして垂直に埋設した。実施例１と同様に接地抵抗を測定したところ、３５．０Ωであった。なお、測定時の気温は２８℃、湿度は５８％であった。
［比較例２］
【００１６】
幅２００ｍｍ、長さ１０ｍの純銅製の平板の一端に断面積６０ｍｍ２の裸導線を取り付けて接地体とし、これを地表から７５０ｍｍの深さに接地体上端が来るようにして垂直に埋設した。接地体周囲には接地抵抗低減剤を使用して埋設した。実施例１と同様に接地抵抗を測定したところ、９．５Ωであった。なお、測定時の気温は２８℃、湿度は５８％であった。
【図面の簡単な説明】
【００１７】
【図１】本発明の接地体の平面を示す図である。
【図２】本発明で使用するエキスパンドメタルの一部を拡大した平面図である。
【図３】図２のエキスパンドメタルのメッシュの一つを拡大して示した図である。
【図４】図３のＡ−Ａ´線に沿った断面図である。
【図５】本発明の接地体を地中に埋設施工する場合の一例を示す断面図である。
【図６】本発明の接地体を地中に埋設施工する場合の他の例を示す断面図である。
【符号の説明】
【００１８】
１  接地体
２  エキスパンドメタル
３  平板部
４  ターミナル
５  導線
６  土壌
７  孔
８  接地抵抗低減剤
９  溝
２１  メッシュ
【図１】
2006196365.tif 000003
【図２】
2006196365.tif 000004
【図３】
2006196365.tif 000005
【図４】
2006196365.tif 000006
【図５】
2006196365.tif 000007
【図６】
2006196365.tif 000008